(57)【特許請求の範囲】
【請求項１】
含フッ素重合体と接着性重合体とからなる複合粒子であって、
含フッ素界面活性剤の含有量が０．１ｐｐｍ未満であり、
含フッ素重合体からなる粒子と接着性重合体からなる粒子とを合着させることにより得られることを特徴とする複合粒子。
【請求項２】
遠心拡散及び渦流作用を有する装置を使用して、含フッ素重合体からなる粒子と接着性重合体からなる粒子とを合着させることにより得られる請求項１記載の複合粒子。
【請求項３】
粒子を水に分散させた後に充分な時間で静置した場合に、水が懸濁することがなく、水に粒子が浮遊する請求項１又は２記載の複合粒子。
【請求項４】
平均粒子径が１〜１０００μｍである請求項１、２又は３記載の複合粒子。
【請求項５】
含フッ素重合体と接着性重合体との質量比が５／５０〜９９／１である請求項１、２、３又は４記載の複合粒子。
【請求項６】
接着性重合体は、ポリイミド、ポリアミドイミド、ポリアミド、ポリアミド酸、エポキシ樹脂、ポリサルファイド、ポリアリーレンサルファイド、及び、ポリエーテルサルフォンからなる群より選択される少なくとも１種の化合物である請求項１、２、３、４又は５記載の複合粒子。
【請求項７】
含フッ素重合体は、テトラフルオロエチレン−パーフルオロ（アルキルビニルエーテル）共重合体、テトラフルオロエチレン−ヘキサフルオロプロピレン共重合体及びテトラフルオロエチレン−エチレン共重合体からなる群より選択される少なくとも１種のフッ素樹脂である請求項１、２、３、４、５又は６記載の複合粒子。
【請求項８】
請求項１、２、３、４、５、６又は７記載の複合粒子からなる粉体塗料。
【請求項９】
請求項８に記載の粉体塗料から形成される塗膜。
【請求項１０】
金属基材上に、請求項９記載の塗膜を備える積層体であって、
塗膜と金属基材との接着強度が５０〜３００Ｎ／ｃｍである積層体。
【請求項１１】
塗膜と金属基材との接着強度の標準偏差が、１０未満である請求項１０記載の積層体。
【請求項１２】
請求項１、２、３、４、５、６又は７記載の複合粒子を製造する方法であって、
含フッ素重合体と接着性重合体とを表面改質機に投入する工程、
前記含フッ素重合体と接着性重合体とを表面改質機中で混合して複合粒子を得る工程、及び、
前記表面改質機から複合粒子を回収する工程を含み、
前記表面改質機は、高速流動混合機、高速回転式衝撃粉砕機、又は、摩擦式ミルである
ことを特徴とする複合粒子の製造方法。
【請求項１３】
表面改質機は、摩擦式ミルである請求項１２記載の複合粒子の製造方法。
【発明の詳細な説明】
【技術分野】
【０００１】
本発明は、粉体塗料などに利用できる複合粒子、該複合粒子からなる粉体塗料、該粉体塗料から形成される塗膜、該塗膜を備える積層体、及び、複合粒子の製造方法に関する。
【背景技術】
【０００２】
フッ素樹脂は、塗料組成物に調製し、パン金型、炊飯釜等の耐腐蝕性、非粘着性、耐熱性等が要求されるものの基材に塗装してフッ素樹脂層を形成させる等、幅広い用途がある。しかしながら、フッ素樹脂は、その非粘着性ゆえに、金属、セラミック等からなる基材との接着性に乏しいので、フッ素樹脂とも基材とも親和性を有するプライマーを予め基材に塗装することが行われてきた。
【０００３】
フッ素樹脂層は、一般に耐腐蝕用途においては厚くする必要があり、厚くするためには、フッ素樹脂からなる粉体塗料を塗布してフッ素樹脂の融点以上の温度で焼成することよりなる塗装を繰り返して重ね塗りをする必要がある。プライマーには、この長時間の高温での焼成に耐えて基材等との密着性を維持し得る耐熱密着性を有することが求められる。
【０００４】
耐熱密着性に優れたプライマーとして、今日まで、長時間の高温焼成に優れた耐性を有するリン酸クロム系プライマーが幅広く用いられてきた。しかしながら、環境問題への意識が高まり、６価クロムを含まずリン酸クロム系プライマーに匹敵する強い耐熱密着性を有するクロムフリープライマーの開発が長年強く要望されていた。
【０００５】
クロムフリープライマーとして、従来、フッ素樹脂と各種バインダー樹脂との組み合わせが検討されてきた。バインダー樹脂としては、耐熱性の点からポリフェニレンサルファイド〔ＰＰＳ〕の使用が提案された。しかしながら、ＰＰＳは、フッ素樹脂との相溶性に劣り、フッ素樹脂層との密着性が不充分であるという問題があった。
【０００６】
そこで、フッ素樹脂層との密着性を改善する技術として、例えば、特許文献１には、アミド基及び／又はイミド基を有する高分子化合物（Ａ）、抗酸化性物質（Ｂ）、及び、フッ素樹脂（Ｃ）を含み、前記高分子化合物（Ａ）は、平均粒子径が５０μｍ未満であることを特徴とする粉体塗料が記載されている。
【０００７】
特許文献２には、多層被覆系のプライマーとして使用することもできる組成物において、複数の多成分粒子を含む組成物であって、前記粒子の各々の一成分が溶融加工性フルオロポリマーであり、前記粒子の各々の別成分が耐熱性非分散ポリマー結合剤であることを特徴とする組成物が記載されている。特許文献２に記載の組成物は、輸送中又は加工中に凝離し難い、易流動性の粉末の形態であることも記載されている。
【０００８】
また、プライマーとして使用するものではないが、特許文献３には、熱溶融性フッ素樹脂微粉と層状化合物とを混合して熱溶融性フッ素樹脂粉末混合組成物を得る工程（Ｉ）と、得られた該粉末混合組成物を、溶融混合押出機を用い、剪断応力をかけて溶融混合する工程（ＩＩ）とからなる熱溶融性フッ素樹脂複合体組成物の製造方法が記載されている。
【先行技術文献】
【特許文献】
【０００９】
【特許文献１】国際公開第２００９／１１９４９３号パンフレット
【特許文献２】特表２００３−５２４６６３号公報
【特許文献３】特開２０１１−７４３９９号公報
【発明の概要】
【発明が解決しようとする課題】
【００１０】
粉体塗料の材料には、環境への負荷が高い物質を含まず、また、基材との密着性が高いだけではなく、基材と均一に密着する塗膜を形成することができることが要望されているが、従来の粉体塗料では、基材と均一に密着する塗膜を形成するために、接着性成分を多量に配合する必要があった。
【００１１】
本発明は、環境負荷の高い含フッ素界面活性剤を含まず、更に、接着性成分の配合量が少なくても、基材との密着性が優れ、かつ基材と均一に密着した塗膜を形成することができる複合粒子を提供する。
【課題を解決するための手段】
【００１２】
本発明は、含フッ素重合体と接着性重合体とからなる複合粒子であって、含フッ素界面活性剤の含有量が０．１ｐｐｍ未満であることを特徴とする複合粒子である。
【００１３】
複合粒子は、含フッ素重合体からなる粒子と接着性重合体からなる粒子とを合着させることにより得られるものであることが好ましい。
【００１４】
複合粒子は、遠心拡散及び渦流作用を有する装置を使用して、含フッ素重合体からなる粒子と接着性重合体からなる粒子とを合着させることにより得られるものであることが好ましい。
【００１５】
複合粒子は、粒子を水に分散させた後に充分な時間で静置した場合に、水が懸濁することがなく、水に粒子が浮遊するものであることが好ましい。
【００１６】
複合粒子は、平均粒子径が１〜１０００μｍであることが好ましい。
【００１７】
複合粒子は、含フッ素重合体と接着性重合体との質量比が５／５０〜９９／１であることが好ましい。
【００１８】
接着性重合体は、ポリイミド、ポリアミドイミド、ポリアミド、ポリアミド酸（ポリアミック酸）、エポキシ樹脂、ポリサルファイド、ポリアリーレンサルファイド、及び、ポリエーテルサルフォンからなる群より選択される少なくとも１種の化合物であることが好ましい。
【００１９】
含フッ素重合体は、テトラフルオロエチレン−パーフルオロ（アルキルビニルエーテル）共重合体、テトラフルオロエチレン−ヘキサフルオロプロピレン共重合体及びテトラフルオロエチレン−エチレン共重合体からなる群より選択される少なくとも１種のフッ素樹脂であることが好ましい。
【００２０】
本発明はまた、上記複合粒子からなる粉体塗料でもある。
【００２１】
本発明は更に、上記粉体塗料から形成される塗膜でもある。
【００２２】
本発明はそして、金属基材上に、上記塗膜を備える積層体であって、塗膜と金属基材との接着強度が５０〜３００Ｎ／ｃｍである積層体でもある。
【００２３】
本発明の積層体は、塗膜と金属基材との接着強度の標準偏差が、１０未満であることが好ましい。
【００２４】
本発明はまた、上記複合粒子を製造する方法であって、含フッ素重合体と接着性重合体とを表面改質機に投入する工程、前記含フッ素重合体と接着性重合体とを表面改質機中で混合して複合粒子を得る工程、及び、前記表面改質機から複合粒子を回収する工程を含むことを特徴とする複合粒子の製造方法でもある。
【００２５】
上記表面改質機は、高速流動混合機、高速回転式衝撃粉砕機、又は、摩擦式ミルであることが好ましい。
【００２６】
上記表面改質機は、摩擦式ミルであることがより好ましい。
【発明の効果】
【００２７】
本発明の複合粒子は、上記構成よりなるので、環境への負荷が小さく、含フッ素重合体が有する本来の特徴を損なうことなく、粉体塗料として用いた場合、接着性成分の配合量が少なくても、基材との密着性が優れ、かつ基材と均一に密着した塗膜を形成することができる。
【図面の簡単な説明】
【００２８】
【図１】実施例４で得られた複合粒子の表面を走査型電子顕微鏡で観察した写真である。
【図２】実施例５で得られた複合粒子の表面を走査型電子顕微鏡で観察した写真である。
【図３】実施例６で得られた複合粒子の表面を走査型電子顕微鏡で観察した写真である。
【図４】実施例１４で得られた複合粒子の表面を走査型電子顕微鏡で観察した写真である。
【図５】比較例３で得られた混合粉末の表面を走査型電子顕微鏡で観察した写真である。
【図６】比較例５で得られた混合粉末の表面を走査型電子顕微鏡で観察した写真である。
【図７】実施例５で得られた複合粒子に対して、水中分離試験を行った後の写真である。
【図８】実施例６で得られた複合粒子に対して、水中分離試験を行った後の写真である。
【図９】実施例１４で得られた複合粒子に対して、水中分離試験を行った後の写真である。
【図１０】比較例３で得られた混合粉末に対して、水中分離試験を行った後の写真である。
【図１１】比較例５で得られた混合粉末に対して、水中分離試験を行った後の写真である。
【図１２】含フッ素重合体粒子と接着性重合体とが合着している形態を示す模式図である。
【図１３】含フッ素重合体粒子と接着性重合体とが分離している形態を示す模式図である。
【発明を実施するための形態】
【００２９】
以下、本発明を具体的に説明する。
【００３０】
本発明の複合粒子は、含フッ素重合体と接着性重合体とからなり、含フッ素界面活性剤の含有量が０．１ｐｐｍ未満である。本発明の複合粒子を用いることによって、基材との密着性が優れる塗膜を形成することができる。また、塗膜と基材とが均一に密着する。
本発明の複合粒子は、含フッ素重合体の粒子と接着性重合体の粒子がひとまとまりになるよう設計されたものであり、塗装時の含フッ素重合体と接着性重合体とのばらつきをなくすことができる。このような複合粒子を用いることにより、従来より少ない接着性成分の配合量であっても、基材との密着性が優れ、基材との密着のムラの少ない塗膜を得ることができる。
更に、フッ素樹脂の割合を多くすることができるので、プライマーとして使用した場合にトップコート層との接着性をより向上させることもできる。
【００３１】
本発明の複合粒子は、含フッ素界面活性剤の含有量が０．１ｐｐｍ未満である。これにより、本発明の複合粒子を用いて得られる塗膜にも含フッ素界面活性剤が含まれないため、環境負荷が小さく、含フッ素重合体が有する本来の特徴を発現することが可能となる。また、含フッ素界面活性剤が残留することによる塗膜と基材との密着性の阻害も生じない。
上記含フッ素界面活性剤の含有量は、懸濁重合により得られる含フッ素重合体を使用することで達成することができる。懸濁重合では、含フッ素界面活性剤を使用しないため、懸濁重合により得られる含フッ素重合体を使用することで、含フッ素界面活性剤の含有量が０．１ｐｐｍ未満の複合粒子を得ることができる。
【００３２】
上記含フッ素界面活性剤は、含フッ素重合体を得るための乳化重合において使用される公知の含フッ素界面活性剤である。含フッ素界面活性剤としては、フッ素原子を有し、界面活性能を有する化合物であればよく、例えば、パーフルオロオクタン酸アンモニウム（ＰＦＯＡ）が挙げられる。
【００３３】
上記含フッ素界面活性剤の濃度は、ソックスレー抽出により複合粒子に含まれる含フッ素界面活性剤をアセトン中に抽出し、この濃度を日本ウォーターズ社製の質量分析計  Ｑｕａｔｔｒｏ  ｍｉｃｒｏ  ＧＣにより測定することができる。この測定方法における検出限界は０．１ｐｐｍであるので、含フッ素界面活性剤の含有量が０．１ｐｐｍ未満であるとは、複合粒子に含まれる含フッ素界面活性剤を検出できないことを意味する。
【００３４】
本発明の複合粒子は、粉体塗料として好適に利用できる。本発明の複合粒子からなる粉体塗料を基材に塗装すると、基材との密着性に優れ、基材と均一に密着する塗膜が得られる。
また、本発明の複合粒子は、含フッ素重合体と接着性重合体とが、ひとまとまりになるように形成されているため、帯電量をコントロールすることもできる。従って、特に静電塗装に使用する粉体塗料の材料として好適である。
【００３５】
本発明の複合粒子は、含フッ素重合体からなる粒子と接着性重合体からなる粒子とを合着させることにより得られるものであることが好ましい。含フッ素重合体からなる粒子と接着性重合体からなる粒子とを合着させる方法としては、後述する表面改質機に含フッ素重合体からなる粒子と接着性重合体からなる粒子とを投入し、処理する方法が挙げられる。
本明細書中で「合着」とは、粒子を水に分散させた後に充分な時間で静置した場合に、水が懸濁することがなく、水に粒子が浮遊するように、含フッ素重合体からなる粒子と接着性重合体からなる粒子とが一体的に形成されていることを意味する。
【００３６】
図１２は、含フッ素重合体粒子と接着性重合体粒子とが合着している形態を示す模式図である。図１２に示すように、複合粒子１２０が、含フッ素重合体粒子１２１に、接着性重合体粒子１２２及び１２３とが合着しているものであると、塗装時に接着性重合体粒子が均一に分布した塗膜が得られる結果、得られた塗膜と基材とが均一に密着する。このように、接着性重合体粒子が効率的に作用するため、本発明の複合粒子を用いた粉体塗料では、接着性重合体粒子の配合量を従来よりも少なくすることができる。
一方で、含フッ素重合体粒子と接着性重合体粒子とを通常のドライブレンド等により得られた混合粉末では、図１３に示すように、含フッ素重合体粒子１３１と接着性重合体粒子１３２及び１３３とが分離した状態にあるため、接着性重合体粒子の分布にムラが生じた塗膜が得られるおそれがある。その結果、得られる塗膜と基材との密着が不均一になるおそれがあり、基材の全面で強固に接着させるには、接着性重合体を多量に配合する必要がある。
【００３７】
本発明の複合粒子は、遠心拡散及び渦流作用を有する装置を使用して、含フッ素重合体からなる粒子と接着性重合体からなる粒子とを合着させることにより得られるものであることがより好ましい。遠心拡散及び渦流作用を有する装置としては、後述する摩擦式ミルが挙げられる。上記装置を使用することにより、含フッ素重合体からなる粒子と接着性重合体からなる粒子とをより効率的に合着させることができる。その結果、複合粒子を用いて得られた塗膜と基材とがより強固に密着する。また、塗膜と基材とがより均一に密着する。
【００３８】
本発明の複合粒子は、粒子を水に分散させた後に充分な時間で静置した場合に、水が懸濁することがなく、水に粒子が浮遊するものであることが好ましい。
【００３９】
本発明の複合粒子は、平均粒子径が１〜１０００μｍであることが好ましい。複合粒子の平均粒子径は、２０〜５００μｍであることがより好ましい。
平均粒子径が大きすぎると、平滑な表面の塗膜が得られないおそれがある。平均粒子径が小さすぎると、塗装効率が低下するおそれがある。
複合粒子の平均粒子径は、日機装社製のレーザー回折・散乱式粒度分析計  ＭＴ３３００ＥＸ  ＩＩにより測定することができる。
【００４０】
本発明の複合粒子は、静電塗装に使用する粉体塗料に用いられる場合、平均粒子径が１μｍ以上１００μｍ未満であることが好ましく、２０μｍ以上１００μｍ未満であることがより好ましい。
また、回転塗装又は回転成形に使用する粉体塗料に用いられる場合、平均粒子径が１００μｍ以上１０００μｍ以下であることが好ましく、１００μｍ以上５００μｍ以下がより好ましい。
【００４１】
本発明の複合粒子は、含フッ素重合体と接着性重合体との質量比〔含フッ素重合体／接着性重合体〕が５０／５０〜９９／１であることが好ましい。より好ましくは７０／３０〜９８／２であり、更に好ましくは８０／２０〜９８／２である。
含フッ素重合体と接着性重合体との質量比が上記範囲であることにより、本発明の複合粒子を用いて得られる塗膜と基材との密着性がより高くなり、また、塗膜と基材とがより均一に密着したものとなる。
ドライブレンド等の従来の方法で得られる含フッ素重合体と接着性重合体との混合粉末では、含フッ素重合体と接着性重合体とが分離しているため、得られる塗膜と基材との密着が不均一になるおそれがあり、基材の全面で強固に接着させるには、接着性重合体を多量に配合する必要があった。本発明の複合粒子を用いた場合、接着性重合体の配合量が上記のように少なくても、基材との密着が強固であり、また、基材と均一に密着した塗膜を得ることができる。
【００４２】
（含フッ素重合体）
上記含フッ素重合体は、溶融成形可能なものであれば特に限定されない。上記含フッ素重合体は、明確な融点を有するものであることが好ましく、フッ素樹脂であることが好ましい。
【００４３】
上記含フッ素重合体は、融点が１００〜３４７℃であることが好ましく、１５０℃〜３２２℃であることがより好ましい。
【００４４】
上記含フッ素重合体は、少なくとも１種の含フッ素エチレン性単量体から誘導される繰り返し単位を有する単独重合体又は共重合体であることが好ましい。上記含フッ素重合体は、含フッ素エチレン性単量体のみを重合してなるものであってもよいし、含フッ素エチレン性単量体とフッ素原子を有さないエチレン性単量体を重合してなるものであってもよい。
【００４５】
上記含フッ素重合体は、フッ化ビニル〔ＶＦ〕、テトラフルオロエチレン〔ＴＦＥ〕、ビニリデンフルオライド〔ＶｄＦ〕、クロロトリフルオロエチレン〔ＣＴＦＥ〕、へキサフルオロプロピレン〔ＨＦＰ〕、へキサフルオロイソブテン、ＣＨ２＝ＣＺ１（ＣＦ２）ｎＺ２（式中、Ｚ１はＨ又はＦ、Ｚ２はＨ、Ｆ又はＣｌ、ｎは１〜１０の整数である。）で示される単量体、ＣＦ２＝ＣＦ−ＯＲｆ１（式中、Ｒｆ１は、炭素数１〜８のパーフルオロアルキル基を表す。）で表されるパーフルオロ（アルキルビニルエーテル）〔ＰＡＶＥ〕、及び、ＣＦ２＝ＣＦ−Ｏ−ＣＨ２−Ｒｆ２（式中、Ｒｆ２は、炭素数１〜５のパーフルオロアルキル基を表す。）で表されるアルキルパーフルオロビニルエーテル誘導体からなる群より選択される少なくとも１種の含フッ素エチレン性単量体に由来する繰り返し単位を有することが好ましい。
【００４６】
上記含フッ素重合体は、フッ素原子を有さないエチレン性単量体に由来する繰り返し単位を有してもよく、耐熱性や耐薬品性等を維持する点で、炭素数５以下のエチレン性単量体に由来する繰り返し単位を有することも好ましい形態の一つである。上記フッ素樹脂は、エチレン、プロピレン、１−ブテン、２−ブテン、塩化ビニル、塩化ビニリデン及び不飽和カルボン酸からなる群より選択される少なくとも１種のフッ素非含有エチレン性単量体を有することも好ましい。
【００４７】
上記含フッ素重合体としては、例えば、テトラフルオロエチレン−パーフルオロ（アルキルビニルエーテル）共重合体、テトラフルオロエチレン−ヘキサフルオロプロピレン共重合体、テトラフルオロエチレン−エチレン共重合体、テトラフルオロエチレン−ヘキサフルオロプロピレン−エチレン共重合体、テトラフルオロエチレン−ヘキサフルオロプロピレン−ビニリデンフルオライド共重合体、テトラフルオロエチレン−パーフルオロアルキルビニルエーテル−クロロトリフルオロエチレン共重合体、クロロトリフルオロエチレン−エチレン共重合体、ポリクロロトリフルオロエチレン、ポリビニリデンフルオライド、ポリフッ化ビニルなどが挙げられる。これらの含フッ素重合体は、１種のみを使用してもよいし、２種以上のものを混合して使用してもよい。
【００４８】
上記含フッ素重合体としては、ポリテトラフルオロエチレン〔ＰＴＦＥ〕、ポリクロロトリフルオロエチレン〔ＰＣＴＦＥ〕、ＴＦＥ−エチレン〔Ｅｔ〕共重合体〔ＥＴＦＥ〕、Ｅｔ−クロロトリフルオロエチレン〔ＣＴＦＥ〕共重合体、ＣＴＦＥ−ＴＦＥ共重合体、ＴＦＥ−ＨＦＰ共重合体〔ＦＥＰ〕、ＴＦＥ−ＰＡＶＥ共重合体〔ＰＦＡ〕、及び、ポリビニリデンフルオライド〔ＰＶｄＦ〕からなる群より選択される少なくとも１種であることが好ましい。
【００４９】
上記ＰＡＶＥとしては、パーフルオロ（メチルビニルエーテル）〔ＰＭＶＥ〕、パーフルオロ（エチルビニルエーテル）〔ＰＥＶＥ〕、パーフルオロ（プロピルビニルエーテル）〔ＰＰＶＥ〕、パーフルオロ（ブチルビニルエーテル）等が挙げられ、なかでも、ＰＭＶＥ、ＰＥＶＥ又はＰＰＶＥがより好ましい。
【００５０】
上記アルキルパーフルオロビニルエーテル誘導体としては、Ｒｆ２が炭素数１〜３のパーフルオロアルキル基であるものが好ましく、ＣＦ２＝ＣＦ−Ｏ−ＣＨ２−ＣＦ２ＣＦ３がより好ましい。
【００５１】
上記含フッ素重合体は、溶融加工可能なフッ素樹脂であることがより好ましく、ＰＦＡ、ＦＥＰ及びＥＴＦＥからなる群より選択される少なくとも１種のフッ素樹脂であることが更に好ましい。
【００５２】
ＰＦＡとしては、特に限定されないが、ＴＦＥ単位とＰＡＶＥ単位とのモル比（ＴＦＥ単位／ＰＡＶＥ単位）が７０〜９９／３０〜１である共重合体が好ましい。より好ましいモル比は、８０〜９８．５／２０〜１．５である。ＴＦＥ単位が少なすぎると機械物性が低下する傾向があり、多すぎると融点が高くなりすぎ成形性が低下する傾向がある。上記ＰＦＡは、ＴＦＥ及びＰＡＶＥと共重合可能な単量体に由来する単量体単位が０．１〜１０モル％であり、ＴＦＥ単位及びＰＡＶＥ単位が合計で９０〜９９．９モル％である共重合体であることも好ましい。ＴＦＥ及びＰＡＶＥと共重合可能な単量体としては、ＨＦＰ、ＣＺ３Ｚ４＝ＣＺ５（ＣＦ２）ｎＺ６（式中、Ｚ３、Ｚ４及びＺ５は、同一若しくは異なって、水素原子又はフッ素原子を表し、Ｚ６は、水素原子、フッ素原子又は塩素原子を表し、ｎは２〜１０の整数を表す。）で表されるビニル単量体、及び、ＣＦ２＝ＣＦ−ＯＣＨ２−Ｒｆ７（式中、Ｒｆ７は炭素数１〜５のパーフルオロアルキル基を表す。）で表されるアルキルパーフルオロビニルエーテル誘導体等が挙げられる。
【００５３】
ＦＥＰとしては、特に限定されないが、ＴＦＥ単位とＨＦＰ単位とのモル比（ＴＦＥ単位／ＨＦＰ単位）が７０〜９９／３０〜１である共重合体が好ましい。より好ましいモル比は、８０〜９７／２０〜３である。ＴＦＥ単位が少なすぎると機械物性が低下する傾向があり、多すぎると融点が高くなりすぎ成形性が低下する傾向がある。ＦＥＰは、ＴＦＥ及びＨＦＰと共重合可能な単量体に由来する単量体単位が０．１〜１０モル％であり、ＴＦＥ単位及びＨＦＰ単位が合計で９０〜９９．９モル％である共重合体であることも好ましい。ＴＦＥ及びＨＦＰと共重合可能な単量体としては、ＰＡＶＥ、アルキルパーフルオロビニルエーテル誘導体等が挙げられる。
【００５４】
ＥＴＦＥとしては、ＴＦＥ単位とエチレン単位とのモル比（ＴＦＥ単位／エチレン単位）が２０〜９０／８０〜１０である共重合体が好ましい。より好ましいモル比は３７〜８５／６３〜１５であり、更に好ましいモル比は３８〜８０／６２〜２０である。ＥＴＦＥは、ＴＦＥ、エチレン、並びに、ＴＦＥ及びエチレンと共重合可能な単量体からなる共重合体であってもよい。共重合可能な単量体としては、下記式
ＣＨ２＝ＣＸ５Ｒｆ３、ＣＦ２＝ＣＦＲｆ３、ＣＦ２＝ＣＦＯＲｆ３、ＣＨ２＝Ｃ（Ｒｆ３）２
（式中、Ｘ５は水素原子又はフッ素原子、Ｒｆ３はエーテル結合性酸素原子を含んでいてもよいフルオロアルキル基を表す。）で表される単量体が挙げられ、なかでも、ＣＦ２＝ＣＦＲｆ３、ＣＦ２＝ＣＦＯＲｆ３及びＣＨ２＝ＣＸ５Ｒｆ３で表される含フッ素ビニルモノマーが好ましく、ＨＦＰ、ＣＦ２＝ＣＦ−ＯＲｆ４（式中、Ｒｆ４は炭素数１〜５のパーフルオロアルキル基を表す。）で表されるパーフルオロ（アルキルビニルエーテル）〔ＰＡＶＥ〕及びＲｆ３が炭素数１〜８のフルオロアルキル基であるＣＨ２＝ＣＸ５Ｒｆ３で表される含フッ素ビニルモノマーがより好ましい。また、ＴＦＥ及びエチレンと共重合可能な単量体としては、イタコン酸、無水イタコン酸等の脂肪族不飽和カルボン酸であってもよい。ＴＦＥ及びエチレンと共重合可能な単量体は、含フッ素重合体に対して０．１〜１０モル％が好ましく、０．１〜５モル％がより好ましく、０．２〜４モル％が特に好ましい。
【００５５】
上述した共重合体の各単量体の含有量は、ＮＭＲ、ＦＴ−ＩＲ、元素分析、蛍光Ｘ線分析を単量体の種類によって適宜組み合わせることで算出できる。
【００５６】
含フッ素重合体は、平均粒子径が１μｍ以上であることが好ましく、２０μｍ以上であることがより好ましい。また、１０００μｍ以下であることが好ましく、５００μｍ以下であることがより好ましい。平均粒子径が大きすぎると、平滑な塗膜を得ることができないおそれがある。平均粒子径が小さすぎると、塗装効率が低下するおそれがある。
【００５７】
含フッ素重合体は、見掛密度が０．４０以上であることが好ましく、０．５０以上であることがより好ましく、０．６０以上であることが更に好ましい。また、１．４０以下であることが好ましく、１．３０以下であることがより好ましい。見掛密度が上記範囲にあることによって、平滑な塗膜を得ることができる。
上記見掛密度は、ＪＩＳ  Ｋ  ６８９１にしたがって測定することができる。
【００５８】
上記含フッ素重合体の製造方法としては、主に乳化重合と懸濁重合が商業化されている。乳化重合からフッ素系重合体を得る場合には、含フッ素重合体は水中に微粒子として存在するディスパージョンの形態で供される。このディスパージョンからスプレードライ法や凝析によって得られる粉末粒子は、重合時に使用するフッ素系界面活性剤の生態への蓄積性が懸念されているとともに、粉末から形成される塗膜にも含フッ素界面活性剤が残存するため、フッ素樹脂含有塗膜本来の特徴が損なわれるおそれがある。また、含フッ素界面活性剤が揮発分解することにより、得られる塗膜と基材との密着性を阻害するおそれがある。
そのため、本発明の複合粒子では、懸濁重合品から得た含フッ素重合体を使用することが好ましい。この場合、含フッ素界面活性剤を使用せずに含フッ素重合体を製造することができるため、本発明の複合粒子から形成される塗膜にも含フッ素界面活性剤が含まれず、環境負荷が小さく、フッ素樹脂塗膜の本来の特徴を発現することが可能となる。また、含フッ素界面活性剤が揮発分解することによる塗膜と基材との密着性の阻害も生じない。
【００５９】
本発明では、懸濁重合により得られる含フッ素重合体を使用することが好ましい。懸濁重合では、含フッ素界面活性剤を使用しないため、懸濁重合により得られる含フッ素重合体を使用することで、含フッ素界面活性剤の含有量が０．１ｐｐｍ未満の複合粒子を得ることができる。
【００６０】
（接着性重合体）
本発明の複合粒子は、含フッ素重合体と接着性重合体とからなる。本発明の複合粒子が接着性重合体からなるものであることにより、基材との密着性が優れた塗膜を形成することができる。
上記接着性重合体は、ポリイミド〔ＰＩ〕、ポリアミドイミド〔ＰＡＩ〕、ポリアミド〔ＰＡ〕、ポリアミド酸（ポリアミック酸）、エポキシ樹脂、ポリサルファイド、ポリアリーレンサルファイド〔ＰＡＳ〕、及び、ポリエーテルサルフォン〔ＰＥＳ〕からなる群より選択される少なくとも１種の化合物であることが好ましい。
【００６１】
上記ＰＡＩ、ＰＡ及びポリアミド酸は、通常、アミド基（−ＮＨ−Ｃ（＝Ｏ）−）を主鎖又は側鎖に有し、芳香環を主鎖に有するポリマーである。
【００６２】
上記ＰＡＩは、アミド基と芳香環とイミド基とを有する重縮合体である。上記ＰＡＩとしては特に限定されず、例えば、従来公知のＰＡＩの他にも、ポリイミド〔ＰＩ〕を酸化することによりアミド基を導入したもの等を用いることができる。
【００６３】
上記ポリアミドは、主鎖中にアミド結合（−ＮＨ−Ｃ（＝Ｏ）−）を有する重縮合体である。上記ポリアミドとしては特に限定されず、例えば、ナイロン６、ナイロン６６、ナイロン１１、ナイロン１２等の脂肪族ポリアミド；ポリパラフェニレンテレフタラミド、ポリメタフェニレンイソフタラミド等の芳香族ポリアミド等が挙げられる。
【００６４】
上記ポリアミド酸は、アミド基と、カルボキシル基又はカルボキシル基の誘導体（例えば、アルキルエステル化されたカルボキシル基の誘導体）とを有する重縮合体である。上記ポリアミド酸としては特に限定されず、分子量が数千〜数万であるポリアミド酸等が挙げられる。
【００６５】
上記ポリイミドは、酸化によりＰＡＩ又はポリアミド酸に変化するものである。
【００６６】
上記ポリイミドは、本発明の複合粒子を粉体塗料に用いる場合、該粉体塗料を塗布し長時間高温で焼成する際に酸化させて主鎖にアミド基を導入し、ＰＡＩ又はポリアミド酸に変化させることができる。ＰＡＩは、ＰＩの主鎖におけるイミド基の全てをアミド基に変換したものでなければよく、ポリアミド酸は、ＰＩの主鎖におけるイミド基の全てをアミド基と、カルボキシル基とに変換したものである。
【００６７】
上記ＰＩにアミド基を導入する方法としては特に限定されず、例えば、ＰＩのイミド基（イミド環）を酸化によって開環する方法、ＰＩのイミド基（イミド環）にアルカリを作用させ加水分解する方法等が挙げられる。
【００６８】
エポキシ樹脂としては、例えば、ビスフェノールＡ単位を有するエポキシ樹脂が好ましい。
【００６９】
上記ＰＡＳとしては特に限定されず、例えば、ポリフェニレンスルフィドケトン、ポリフェニレンスルフィドスルフォン、ポリビフェニレンスルフィド、ポリフェニレンサルファイド〔ＰＰＳ〕等が挙げられ、なかでもＰＰＳが好適に用いられる。半導体製造工程等のようにアミンの使用や金属イオンの溶出を嫌う場合、ＰＡＳが好ましく用いられる。また、耐熱密着性が必要とされる場合、ＰＡＳは耐熱バインダーでもあるため、抗酸化性だけでなく耐熱密着性付与のためにもＰＡＳが好適に用いられる。
【００７０】
上記接着性重合体は、単独で用いてもよいし、２種以上を組み合わせて用いてもよい。
【００７１】
上記接着性重合体は、含フッ素重合体の平均粒子径に対して１〜５０％の平均粒子径であることが好ましく、２〜２０％の平均粒子径であることがより好ましい。接着性重合体の平均粒子径が含フッ素重合体の平均粒子径よりも充分小さいことにより、接着性重合体をフッ素樹脂粒子が包含していると推測され、含フッ素重合体の割合が多くても充分な接着性を実現することができる。
上記接着性重合体としては、市販されている粉末を用いてもよいし、更に、粉砕を行い微粉化した微粉末を用いてもよい。また、市販されているペレットタイプのものを粉砕した粉末であってもよい。粉砕方法は特に限定されないが、通常のパラペライザー粉砕、アトマイザー粉砕等により粉砕することができる。
【００７２】
上記接着性重合体としては、ポリイミド〔ＰＩ〕、ポリアミドイミド〔ＰＡＩ〕、ポリアミド〔ＰＡ〕、ポリアミド酸（ポリアミック酸）、及び、エポキシ樹脂からなる群より選択される少なくとも１種の高分子化合物（Ａ）と、ポリサルファイド、ポリアリーレンサルファイド〔ＰＡＳ〕、及び、ポリエーテルサルフォン〔ＰＥＳ〕からなる群より選択される少なくとも１種の硫黄含有化合物（Ｂ）とを併用することが好ましい。上記のように高分子化合物（Ａ）と硫黄含有化合物（Ｂ）とを併用することによって、塗膜と基材との密着性がより向上する。
【００７３】
上記高分子化合物（Ａ）の平均粒子径としては、好ましい上限は、２００μｍ、より好ましい上限は、１５０μｍである。上記高分子化合物（Ａ）の平均粒子径は上記範囲内であれば、好ましい下限を０．０１μｍ、より好ましい下限を０．１μｍとすることができる。また、上記高分子化合物（Ａ）の平均粒子径は、含フッ素重合体の平均粒子径に比べて相対的に小さいことが好ましく、１００μｍ未満であることがより好ましく、５０μｍ以下であることが更に好ましい。
【００７４】
上記硫黄含有化合物（Ｂ）の平均粒子径としては、好ましい上限は、２００μｍ、より好ましい上限は、１５０μｍである。上記硫黄含有化合物（Ｂ）の平均粒子径は上記範囲内であれば、好ましい下限を０．０１μｍ、より好ましい下限を０．１μｍとすることができる。また、上記硫黄含有化合物（Ｂ）の平均粒子径は、含フッ素重合体の平均粒子径に比べて相対的に小さいことが好ましく、２０μｍ以下であることが更に好ましい。
【００７５】
本発明の複合粒子の製造方法は、上記複合粒子を製造する方法であって、含フッ素重合体と接着性重合体とを表面改質機に投入する工程、前記含フッ素重合体と接着性重合体とを表面改質機中で混合して複合粒子を得る工程、及び、前記表面改質機から複合粒子を回収する工程を含むものである。
【００７６】
本発明の複合粒子を製造するために使用できる表面改質機について説明する。表面改質機としては、例えば、高速流動混合機、高速回転式衝撃粉砕機、又は、摩擦式ミルが好ましい。上記表面改質機を用いることにより、基材との密着性、及び基材と均一に密着する塗膜を形成することができる複合粒子を、高効率で得ることができる。
本発明の複合粒子は、湿式ではなく、上記のような乾式生産である表面改質機を用いることで、生産作業性を簡便にでき、含フッ素重合体の粒子と、接着性重合体の粒子とが合着された複合粒子を得ることができる。また、水に分散させた後に充分な時間で静置した場合に、水が懸濁することなく水に浮遊する複合粒子を製造することができる。
例えば、通常のドライブレンドにより含フッ素重合体と接着性重合体とを混合した場合、含フッ素重合体と接着性重合体とが合着せず、塗装時に含フッ素重合体と接着性重合体との配合比にばらつきが生じ、得られる塗膜の密着性にムラが生じるおそれがある。そのような場合、接着性重合体を過剰に配合する必要が生じる。
また、含フッ素重合体と接着性樹脂との水性分散液中から、共凝析により得られた含フッ素重合体と接着性樹脂との混合粉末を水処理によって単離する場合、得られた混合粉末を用いて塗膜を製造しても基材との密着性が充分でなく、基材との密着性にもばらつきが生じる。また、液中で複合化を行うため、商業的に実施するには乾燥設備などの巨大な設備が必要となったり、乾燥中の凝集も避けられず、その生産性は必ずしも高いものではない。
【００７７】
上述した各種表面改質機について以下に説明する。
【００７８】
１．高速流動混合機
ドラム内部に垂直方向の回転軸と案内板が設けられ、回転軸の底部には二枚の羽根が配される装置。回転軸を高速回転させることで粉末は下羽根によって上方に流動し、上羽根によって強力な機械的応力が付与される。さらに粉末が案内板や装置内壁に高速で衝突することによって大きな衝撃力が与えられる。含フッ素重合体粉末温度が１００〜２００℃の範囲で処理することが好ましい。
【００７９】
２．高速回転式衝撃粉砕機
ドラム内部で高速回転する回転盤、及び、ドラムの中心部と内壁部を結ぶ循環回路から構成される装置。気流により供給される粉末は回転盤に配された衝撃ピン及び装置内壁との衝突による衝撃力を受ける。これらの粉末は循環回路を経て一度ドラム内部から排出された後に再びドラム内へ戻されるため、機械的応力が繰り返し付与される。含フッ素重合体粉末温度が５０〜２００℃の範囲で処理することが好ましい。
【００８０】
３．摩擦式ミル
ドラム内部にある回転軸の外周部に複数の羽根を配し、これを回転させることで遠心拡散及び渦流作用を生じさせてドラム内で粉末を流動させる装置。粉末は装置内壁に押し付けられることで機械的応力が付与される。粉末を回転軸方向に送りと戻しの機能を有する攪拌部材が稼動してもよい。含フッ素重合体粉末温度が５０〜２００℃の範囲で処理することが好ましい。
【００８１】
これらのうち、基材と塗膜の密着性がより高く、基材と塗膜とがより均一に密着した塗膜が得られることから、表面改質機としては、摩擦式ミルがより好ましい。
【００８２】
さらに、摩擦式ミルの中でも、複数のブレードを外周に備えた回転体と、前記ブレードの径方向先端部と近接した円筒状の内周面を備えたケーシングとを有し、前記回転体の軸心方向に沿って隣接した前記ブレード同士が前記軸心から互いに異なる方向に延出され、かつ、前記軸心に沿って隣接した少なくとも一組の前記ブレード同士が、前期軸心に対して互いに逆向きに傾斜している仕様のものが好ましい。このような装置としては、例えば、特開２０１０−１８００９９号公報に記載の装置を使用することができる。
【００８３】
このような仕様の装置では、粉末に対して、複数のブレードの径方向先端部とケーシングの内周面との間で大きな圧縮力と剪断力が加えられることによって、含フッ素重合体と接着性樹脂とがより強固に合着した複合粒子が得られ、その結果、得られる塗膜と基材との密着性が高く、塗膜と基材とがより均一に密着する塗膜が得られるものと考えられる。
【００８４】
このような装置としては、ホソカワミクロン社製のノビルタなどが挙げられる。
【００８５】
これらの装置には、懸濁重合により得られる重合上がりの粉末を直接供給してもよいし、予めロールなどを用いて高密度化した後に粉砕したものを供給してもよい。また、種類の異なる含フッ素重合体を混合してから処理装置に供給してもよい。含フッ素重合体本来の特徴を損なわない範囲において、含フッ素重合体以外の添加剤を混合してから処理装置に供給することもできる。例えば、ＰＦＡに１重量％以下のＰＴＦＥを混合することができる。あるいは、ＰＦＡ又はＥＴＦＥに１重量％以下の銅，亜鉛，コバルトなどを含む金属化合物を混合することができる。
【００８６】
本発明の複合粒子の製造方法は、懸濁重合により含フッ素エチレン性単量体を重合して含フッ素重合体を得る工程を含むことが好ましい。
【００８７】
本発明の複合粒子の製造方法は、所望により、含フッ素重合体を粉砕する粉砕工程を含んでもよい。
【００８８】
本発明の複合粒子の製造方法では、含フッ素重合体粉末の取扱い性を高めるため、分級処理を施すことにより、粒度分布を狭めてもよい。
【００８９】
本発明の粉体塗料は、上記複合粒子からなるものである。本発明の粉体塗料は、上記複合粒子からなるものであるため、該粉体塗料から形成される塗膜と基材との密着性が高く、かつ該塗膜と基材とが均一に密着した塗膜を形成することができる。
【００９０】
本発明の粉体塗料は、更に、粉体塗料に添加される通常の添加剤を含有していてもよい。上記添加剤としては、例えば、レベリング剤、固体潤滑剤、顔料、光輝材、充填材、顔料分散剤、沈降防止剤、水分吸収剤、表面調整剤、チキソトロピー性付与剤、粘度調整剤、ゲル化防止剤、紫外線吸収剤、光安定剤、可塑剤、色分かれ防止剤、皮張り防止剤、スリ傷防止剤、防カビ剤、抗菌剤、抗蝕剤、帯電防止剤、シランカップリング剤等が挙げられる。
【００９１】
本発明の塗膜は、上記粉体塗料から形成されるものでもある。本発明の塗膜は、上記複合粒子からなる粉体塗料から形成されたものであるため、基材との密着性が高く、かつ基材と均一に密着する。また、含フッ素界面活性剤を含まないために環境負荷が低く、非粘着性などの含フッ素重合体本来の特徴を有する。
【００９２】
本発明の塗膜は、上記複合粒子からなる粉体塗料を基材に塗装することにより形成することができる。塗装する方法として、静電塗装による方法、回転塗装又は回転成形による方法等が挙げられる。
【００９３】
静電塗装による方法では、塗装ガンの先端で電荷が付与された複合粒子を基材に吐出し、これを焼成することにより塗膜を形成する。この場合、複合粒子に用いられる含フッ素重合体の好ましい平均粒子径は、１μｍ以上１００μｍ未満であり、より好ましくは２０μｍ以上１００μｍ未満である。
【００９４】
回転塗装又は回転成形による方法では、中空の金型内部に複合粒子を入れ、これを焼成炉中で回転させることにより金型の内壁に皮膜を形成する。この場合、複合粒子に用いられる含フッ素重合体の好ましい平均粒子径は、１００μｍ以上１０００μｍ以下であり、１００μｍ以上５００μｍ以下がより好ましい。
【００９５】
本発明の塗膜の厚みは特に限定されず、用途により適宜決定すればよいが、例えば、２０〜１０００μｍであってよい。
【００９６】
本発明の積層体は、金属基材上に、上記塗膜を備える積層体である。本発明の積層体は、上記塗膜を備えるものであるため、金属基材との密着性が高く、かつ金属基材と均一に密着する。また、含フッ素界面活性剤を含まないために環境負荷が低く、非粘着性などの含フッ素重合体本来の特徴を有する。
【００９７】
上記金属基材の材料としては、例えば、鉄、ステンレス、アルミニウム等の金属が挙げられる。金属基材の形状は、積層体の用途によって適宜選択される。
【００９８】
本発明の積層体は、金属基材との接着強度が５０〜３００Ｎ／ｃｍである。金属基材との接着強度は６０〜３００Ｎ／ｃｍが好ましく、７０〜３００Ｎ／ｃｍがより好ましく、８０〜３００Ｎ／ｃｍが更に好ましく、９０〜３００Ｎ／ｃｍが特に好ましい。
上記接着強度は、上記複合粒子からなる粉体塗料を、静電塗装により金属基材上に塗装し、得られた塗膜に１０ｍｍ間隔で金属面に達するまで切り目を入れ、テンシロン万能試験機を用い、ＪＩＳ  Ｋ  ６８５４−１（１９９９年）に準拠して引っ張り速度５０ｍｍ／分で試験片に対して９０°方向に引張り、その剥離接着強度を測定した。金属基材としては、鉄を用いることができる。
【００９９】
本発明の積層体は、塗膜と金属基材との接着強度の標準偏差が、１０未満であることが好ましい。上記接着強度の標準偏差が小さいほど、本発明の積層体は、塗膜と金属基材とが均一に密着しているといえる。
接着強度の標準偏差は、下記式より算出する。
【０１００】
【数１】
0005348342.tif 000002
【０１０１】
式中、Ｓ１〜Ｓｉはサンプル（試験片）ごとの接着強度であり、ｉはサンプル数である。
ｍは接着強度の平均であり、ｍは下記式で算出される。
ｍ＝（Ｓ１＋Ｓ２＋Ｓ３＋・・・＋Ｓｉ）／ｉ
【０１０２】
本発明の複合粒子、粉体塗料、塗膜及び積層体は、フライパンなどの厨房器具、炊飯釜などの家電製品、プリンターやコピー機などのオフィスオートメーション機器などに使用されるベルトやロール、各種プラントなどで使用される配管やタンクなどへの耐蝕ライニングなど、様々な用途で使用することができる。
【実施例】
【０１０３】
以下に実施例を挙げて本発明をさらに詳しく説明するが、本発明はこれら実施例のみに限定されるものではない。
【０１０４】
実施例及び比較例における評価は以下のように実施した。
【０１０５】
平均粒子径（粒度分布）
日機装社製のレーザー回折・散乱式粒度分析計  ＭＴ３３００ＥＸ  ＩＩにより評価した。
【０１０６】
含フッ素界面活性剤濃度
ソックスレー抽出により複合粒子に含まれる含フッ素界面活性剤をアセトン中に抽出し、この濃度を日本ウォーターズ社製の質量分析計  Ｑｕａｔｔｒｏ  ｍｉｃｒｏ  ＧＣにより評価した。
【０１０７】
塗膜の膜厚
静電塗装により設けた塗膜を、サンコウ電子社製の電磁式膜厚計ＳＷＴ−８１００型により評価した。
【０１０８】
塗膜と金属基材との密着性
実施例及び比較例で得られた塗膜に、１０ｍｍ間隔で金属面に達するまで切り目を入れ、テンシロン万能試験機を用い、ＪＩＳ  Ｋ  ６８５４−１（１９９９年）に準拠して引っ張り速度５０ｍｍ／分で試験片に対して９０°方向に引張り、その剥離接着強度を測定した。
【０１０９】
塗膜と基材との接着強度の標準偏差
接着強度の標準偏差は、下記式より算出した。
【０１１０】
【数２】
0005348342.tif 000003
【０１１１】
式中、Ｓ１〜Ｓｉはサンプル（試験片）ごとの接着強度であり、ｉはサンプル数である。
ｍは接着強度の平均であり、ｍは下記式で算出される。
ｍ＝（Ｓ１＋Ｓ２＋Ｓ３＋・・・＋Ｓｉ）／ｉ
【０１１２】
水中分離試験
純水５ｇに複合粉体０．５ｇを入れ、振り混ぜ、しばらく静置したあと、水の濁り具合を確認した。
○：分離しない。
×：分離する。
【０１１３】
表面改質機
徳寿工作所社製  シータコンポーザ（処理装置（Ｉ））
奈良機械製作所社製  ハイブリダイゼーションシステム（処理装置（ＩＩ））
ホソカワミクロン社製  ノビルタ（処理装置（ＩＩＩ））
【０１１４】
実施例１
懸濁重合により得たテトラフルオロエチレン−パーフルオロ（アルキルビニルエーテル）共重合体［ＰＦＡ］（真比重２．１５、融点３０４℃、ＴＦＥ／ＰＡＶＥのモル比が９８／２）を新東工業社製のローラーコンパクターＢＳＣ−２５型を用い、得られるシートが真比重の９０％以上となるように圧縮し、幅６０ｍｍ、厚さ５ｍｍのシートを得た。次に、上記ローラーコンパクター付属の解砕機で約１０ｍｍ径に解砕したものを、奈良機械製作所製の粉砕機コスモマイザーＮ−１型を用いて粉砕した。粉砕して得られたＰＦＡ（平均粒子径２３μｍ）とポリアミドイミド樹脂（商品名：トーロン４０００ＴＦ、ソルベイアドバンストポリマーズ社製、平均粒子径：２μｍ）とポリフェニレンサルファイド樹脂（商品名：ライトンＶ−１、フィリップス社製、平均粒子径：５μｍ）を徳寿工作所社製  シータコンポーザで処理することにより、ＰＦＡとポリアミドイミド樹脂とポリフェニレンサルファイド樹脂との複合粒子からなる粉末を得た。得られた粉末中の含フッ素界面活性剤濃度を算出した。また、得られた複合粒子を用いて、水中分離試験を行った。
更に、得られた粉末を用いて、下記条件の静電塗装により鉄基材上に塗膜を形成し、塗膜の膜厚、塗膜と基材との密着性、塗膜と基材との接着強度の標準偏差を求めた。評価結果は、表１に示す通りであった。
【０１１５】
実施例２
徳寿工作所社製  シータコンポーザを、奈良機械製作所社製  ハイブリダイゼーションシステムに変更した以外は実施例１と同じ方法で複合粒子からなる粉末を得た。また、実施例１と同様に、塗膜を形成し、各種評価を行った。評価結果は、表１に示す通りであった。
【０１１６】
実施例３
実施例１の徳寿工作所社製  シータコンポーザを、ホソカワミクロン社製  ノビルタに変更した以外は実施例１と同様の手順を経て複合粒子からなる粉末を得た。また、実施例１と同様に、塗膜を形成し、各種評価を行った。評価結果は、表１に示す通りであった。
【０１１７】
実施例４
ＰＦＡとポリアミドイミド樹脂とポリフェニレンサルファイド樹脂との配合比を表１に示すように変更した以外は、実施例１と同様の手順を経て複合粒子からなる粉末を得た。また、実施例１と同様に、塗膜を形成し、各種評価を行った。評価結果は、表１に示す通りであった。
得られた複合粒子を走査型電子顕微鏡（ＳＥＭ）により観察して得られた写真を図１に示す。
【０１１８】
実施例５
ＰＦＡとポリアミドイミド樹脂とポリフェニレンサルファイド樹脂との配合比を表１に示すように変更した以外は、実施例２と同様の手順を経て複合粒子からなる粉末を得た。また、実施例２と同様に、塗膜を形成し、各種評価を行った。評価結果は、表１に示す通りであった。
得られた複合粒子を走査型電子顕微鏡（ＳＥＭ）により観察して得られた写真を図２に示す。また、水中分離試験を行った後の写真を図７に示す。
【０１１９】
実施例６
ＰＦＡとポリアミドイミド樹脂とポリフェニレンサルファイド樹脂との配合比を表１に示すように変更した以外は、実施例３と同様の手順を経て複合粒子からなる粉末を得た。また、実施例３と同様に、塗膜を形成し、各種評価を行った。評価結果は、表１に示す通りであった。
得られた複合粒子を走査型電子顕微鏡（ＳＥＭ）により観察して得られた写真を図３に示す。観察時の帯電量は、−７．００μｃ／ｇであった。また、水中分離試験を行った後の写真を図８に示す。
【０１２０】
実施例７
粉砕後のＰＦＡの平均粒子径を１３２μｍに変更し、ＰＦＡとポリアミドイミド樹脂とポリフェニレンサルファイド樹脂との配合比を表１に示すように変更した以外は、実施例３と同様の手順を経て複合粒子からなる粉末を得た。また、実施例３と同様に、塗膜を形成し、各種評価を行った。評価結果は、表１に示す通りであった。
【０１２１】
実施例８
テトラフルオロエチレン−パーフルオロアルキルビニルエーテル共重合体［ＰＦＡ］をテトラフルオロエチレン−ヘキサフルオロプロピレン共重合体〔ＦＥＰ〕（真比重２．１５、融点２６９℃、ＴＦＥ／ＨＦＰのモル比が９０／１０）に変更したこと以外は実施例７と同様の手順を経て、複合粒子からなる粉末を得た。なお、粉砕後のＦＥＰの平均粒子径は３５μｍである。
また、実施例７と同様に、塗膜を形成し、各種評価を行った。評価結果は、表１に示す通りであった。
【０１２２】
実施例９
テトラフルオロエチレン−パーフルオロアルキルビニルエーテル共重合体［ＰＦＡ］をテトラフルオロエチレン−エチレン共重合体〔ＥＴＦＥ〕（真比重１．８５、融点２５４℃、ＴＦＥ／エチレン／（パーフルオロブチル）エチレンのモル比が５６／４２／２）に代えた点以外は実施例１と同様の手順を経て、複合粒子からなる粉末を得た。なお、粉砕後のＥＴＦＥの平均粒子径は４３μｍである。
また、実施例１と同様に、塗膜を形成し、各種評価を行った。評価結果は、表１に示す通りであった。
【０１２３】
実施例１０
徳寿工作所社製  シータコンポーザを奈良機械製作所社製  ハイブリダイゼーションシステムに変更した以外は実施例９と同様の手順を経て、複合粒子からなる粉末を得た。また、実施例９と同様に、塗膜を形成し、各種評価を行った。評価結果は、表１に示す通りであった。
【０１２４】
実施例１１
徳寿工作所社製  シータコンポーザをホソカワミクロン社製  ノビルタに変更した以外は実施例９と同様の手順を経て、複合粒子からなる粉末を得た。また、実施例９と同様に、塗膜を形成し、各種評価を行った。評価結果は、表１に示す通りであった。
【０１２５】
実施例１２
ＥＴＦＥとポリアミドイミド樹脂とポリフェニレンサルファイド樹脂との配合比を表１に示すように変更した以外は、実施例９と同様の手順を経て複合粒子からなる粉末を得た。また、実施例９と同様に、塗膜を形成し、各種評価を行った。評価結果は、表１に示す通りであった。
【０１２６】
実施例１３
ＥＴＦＥとポリアミドイミド樹脂とポリフェニレンサルファイド樹脂との配合比を表１に示すように変更した以外は、実施例１０と同様の手順を経て複合粒子からなる粉末を得た。また、実施例１０と同様に、塗膜を形成し、各種評価を行った。評価結果は、表１に示す通りであった。
【０１２７】
実施例１４
ＥＴＦＥとポリアミドイミド樹脂とポリフェニレンサルファイド樹脂との配合比を表１に示すように変更した以外は、実施例１１と同様の手順を経て複合粒子からなる粉末を得た。また、実施例１１と同様に、塗膜を形成し、各種評価を行った。評価結果は、表１に示す通りであった。
得られた複合粒子を走査型電子顕微鏡（ＳＥＭ）により観察して得られた写真を図４に示す。観察時の帯電量は、−５．８２μｃ／ｇであった。また、水中分離試験を行った後の写真を図９に示す。
【０１２８】
実施例１５
粉砕後のＥＴＦＥの平均粒子径を２５４μｍに変更し、ＥＴＦＥとポリアミドイミド樹脂とポリフェニレンサルファイド樹脂との配合比を表１に示すように変更した以外は、実施例１１と同様の手順を経て複合粒子からなる粉末を得た。また、実施例１１と同様に、塗膜を形成し、各種評価を行った。評価結果は、表１に示す通りであった。
【０１２９】
比較例１（ドライブレンド）
懸濁重合により得たテトラフルオロエチレン−パーフルオロアルキルビニルエーテル共重合体（真比重２．１５、融点３０４℃、ＴＦＥ／ＰＡＶＥのモル比が９８／２、平均粒子径２３μｍ）と樹脂（商品名：トーロン４０００ＴＦ、ソルベイアドバンストポリマーズ社製）とポリフェニレンサルファイド樹脂（商品名：ライトンＶ−１、フィリップス社製）を混合機（Ｖ型ブレンダー、ダルトン社製）で均一分散し、表１に記載の配合比の混合粉末を得た。得られた粉末中の含フッ素界面活性剤濃度を算出した。また、得られた粉末を用いて、水中分離試験を行った。
更に、得られた粉末を用いて静電塗装により鉄基材上に塗膜を形成し、塗膜の膜厚、塗膜と基材との密着性、塗膜と基材との接着強度の標準偏差を求めた。評価結果は、表１に示す通りであった。
【０１３０】
比較例２（スプレードライ）
乳化重合により得たテトラフルオロエチレン−パーフルオロアルキルビニルエーテル共重合体（真比重２．１５、融点３０４℃、ＴＦＥ／ＰＡＶＥのモル比が９８／２）と液状ポリアミドイミド樹脂（商品名：ＨＩ−６８０、日立化成工業社製）とポリフェニレンサルファイド樹脂（商品名：ライトンＶ−１、フィリップス社製）を日本ビュッヒ社製のミニスプレードライヤーＢ−２９０で処理することにより、表１に記載の配合比の混合粉末を得た。得られた粉末中の含フッ素界面活性剤濃度を算出した。また、得られた粉末を用いて、水中分離試験を行った。
更に、得られた粉末を用いて静電塗装により鉄基材上に塗膜を形成し、塗膜の膜厚、塗膜と基材との密着性、塗膜と基材との接着強度の標準偏差を求めた。評価結果は、表１に示す通りであった。
【０１３１】
比較例３（ドライブレンド）
ＰＦＡとポリアミドイミド樹脂とポリフェニレンサルファイド樹脂との配合比を表１に示すように変更した以外は、比較例１と同様の手順を経て表１に記載の配合比の混合粉末を得た。また、比較例１と同様に、塗膜を形成し、各種評価を行った。評価結果は、表１に示す通りであった。
得られた混合粉末を走査型電子顕微鏡（ＳＥＭ）により観察して得られた写真を図５に示す。観察時の帯電量は、−９．１０  μｃ／ｇであった。また、水中分離試験を行った後の写真を図１０に示す。
【０１３２】
比較例４（共凝析）
乳化重合により得たテトラフルオロエチレン−パーフルオロアルキルビニルエーテル共重合体（真比重２．１５、融点３０４℃、ＴＦＥ／ＰＡＶＥのモル比が９８／２）と液状ポリアミドイミド樹脂（商品名：ＨＩ−６８０、日立化成工業社製）とポリフェニレンサルファイド樹脂（商品名：ライトンＶ−１、フィリップス社製）を共凝析させ、乾燥後にクッキングミキサーで分離解砕することにより表１に記載の配合比の混合粉末を得た。得られた粉末中の含フッ素界面活性剤濃度を算出した。また、得られた粉末を用いて、水中分離試験を行った。
また、比較例１と同様に、塗膜を形成し、各種評価を行った。評価結果は、表１に示す通りであった。
【０１３３】
比較例５（ドライブレンド）
テトラフルオロエチレン−パーフルオロアルキルビニルエーテル共重合体［ＰＦＡ］をテトラフルオロエチレン−エチレン共重合体〔ＥＴＦＥ〕（真比重１．８５、融点２５４℃、ＴＦＥ／エチレン／（パーフルオロブチル）エチレンのモル比が５６／４２／２）に代えた点以外は比較例１と同様の手順を経て、表１に記載の配合比の混合粉末を得た。なお、ＥＴＦＥの平均粒子径は４３μｍである。また、比較例１と同様に、塗膜を形成し、各種評価を行った。評価結果は、表１に示す通りであった。
得られた粉末を走査型電子顕微鏡（ＳＥＭ）により観察して得られた写真を図６に示す。観察時の帯電量は、−１７．８２μｃ／ｇであった。また、水中分離試験を行った後の写真を図１１に示す。
【０１３４】
比較例６（ドライブレンド）
テトラフルオロエチレン−パーフルオロアルキルビニルエーテル共重合体［ＰＦＡ］をテトラフルオロエチレン−ヘキサフルオロプロピレン共重合体〔ＦＥＰ〕（真比重２．１５、融点２６９℃、ＴＦＥ／ＨＦＰのモル比が９０／１０）に代えた点以外は比較例１と同様の手順を経て表１に記載の配合比の混合粉末を得た。なお、ＦＥＰの平均粒子径は３５μｍである。また、比較例１と同様に、塗膜を形成し、各種評価を行った。評価結果は、表１に示す通りであった。
【０１３５】
【表１】
0005348342.tif 000004
【０１３６】
表１中の処理装置は以下に示す通りである。
処理装置（Ｉ）    ：徳寿工作所社製  シータコンポーザ
処理装置（ＩＩ）  ：奈良機械製作所社製  ハイブリダイゼーションシステム
処理装置（ＩＩＩ）：ホソカワミクロン社製  ノビルタ
【０１３７】
表１に示される結果から、実施例１〜１５で得られる複合粒子を用いた粉体塗料を使用した場合、比較例１〜６で得られる粉体塗料を使用した場合と比較して、密着性に優れ、また、接着強度の標準偏差が小さいことがわかる。また、図１〜４のＳＥＭ写真から、実施例で得られる複合粒子は、含フッ素重合体と接着性重合体とが合着していることが確認できる。また、水中分散試験の結果、実施例で得られる複合粒子では、水が懸濁することなく水に浮遊しているのに対し、比較例で得られる混合粉末では、水が懸濁していることがわかる。
【符号の説明】
【０１３８】
３１、４１：ポリアミドイミド粒子
３２：ＰＦＡ粒子
４２：ＥＴＦＥ粒子
１２０：複合粒子
１２１、１３１：含フッ素重合体粒子
１２２、１２３、１３２，１３３：接着性重合体粒子
【図１２】
0005348342.tif 000005
【図１３】
0005348342.tif 000006
【図１】
0005348342.tif 000007
【図２】
0005348342.tif 000008
【図３】
0005348342.tif 000009
【図４】
0005348342.tif 000010
【図５】
0005348342.tif 000011
【図６】
0005348342.tif 000012
【図７】
0005348342.tif 000013
【図８】
0005348342.tif 000014
【図９】
0005348342.tif 000015
【図１０】
0005348342.tif 000016
【図１１】
0005348342.tif 000017